실란 그래프트 변성 폴리올레핀 에 사용 하 는 원료 폴리올레핀 은 , 점 도 평균 분자량 ( Mv ) 이 10 만 이상 또한 100 만 이하 이 고 , 중량 평균 분자량 ( Mw ) 이 3 만 이상 또한 92 만 이 하 , 수 평균 분자량 은 1 만 이상 또한 15 만 이 하 여도 되 고 , 프로필렌 또는 부 텐 공중합 α 올레핀 이 어도 된다 . 원료 폴리올레핀 을 압출기 로 용융 혼련 하 면서 , 유기 과산화물 ( 디 - t - 부틸 퍼 옥사이드 ) 을 첨가 하 고 , α 올레핀 폴리머 쇄 내 에서 라디칼 을 발생 시킨 후 , 트리 메 톡 시알 콕 시드 치환 비닐 실란 을 주액 하 고 , 부 가 반응 에 의해 , α 올레핀 폴리머 에 알 콕 시 실릴 기 를 도입 하 고 , 실란 그래프트 구조 를 형성 시킨다 . 또한 , 동시 에 계 중 의 라디칼 농도 를 조정 하 기 위해서 , 산화 방지 제 ( 펜타에리트리톨 테 트라키스 [ 3 -( 3 , 5 - 디 - 테트라 - 부틸 - 4 - 히드록시 페닐 ) 프로 피오 네이트 ] ) 를 적량 첨가 하 고 , α 올레핀 내 의 쇄상 연쇄 반응 ( 겔화 ) 을 억제 한다 . 얻 어 진 실란 그래프트 폴리올레핀 용융 수지 를 물 속 에서 냉각 하 고 , 펠릿 가공 을 행한 후 , 80 ℃ 에서 2 일 간 에 걸쳐서 가열 건조 하 여 , 수분 또는 미 반응 의 트리 메 톡 시알 콕 시드 치환 비닐 실란 을 제거 한다 . 또한 , 미 반응 의 트리 메 톡 시알 콕 시드 치환 비닐 실란 의 펠릿 중 의 잔류 농도 는 , 1000 내지 1500 ppm 정도 이 다 .